(57)【要約】【課題】  赤色放出蛍光体及び高演色指数を有する蛍光灯用蛍光体を提供する。【解決手段】  Ｓｒ4Ａｌ14Ｏ25：Ｅｕ2+（ＳＡＥ）と、赤色、緑色及び青色放出蛍光体の各々の少なくとも１つとを含む蛍光体層（１６）を備える蛍光灯（１０）。該蛍光体層（１６）は、付加的な深赤色蛍光体及び黄色放出蛍光体を選択肢的に含むことができる。得られる蛍光灯（１０）は、２５００ないし１００００ケルビンの相関色温度で９０以上の演色指数を有する白色光を示すことになる。ランプの蛍光体におけるＳＡＥの使用は、増大した安定性と、許容可能なランプ寿命の間の光束維性とを有する高ＣＲＩ光源をもたらす。【選択図】      図１
2004269845.tif 000002
【特許請求の範囲】
【請求項１】
紫外放射線を可視照明に変換する第１の蛍光体層（１６）を備える蛍光灯（１０）であって、前記層（１６）が、約６１０ないし６２５ｎｍにピーク発光を有し約６１０ないし６４０ｎｍで発光する赤色蛍光体と、約５３５ないし約５５５ｎｍにピーク発光を有し約５００ないし約６００ｎｍで発光する緑色蛍光体と、約４４０ないし約４７０ｎｍで発光する青色蛍光体と、式Ｓｒ4Ａｌ14Ｏ25：Ｅｕ2+を有する蛍光体とを含むことを特徴とする蛍光灯（１０）。
【請求項２】
前記ランプが、約２５００ないし約１００００ケルビンの相関色温度、及び約９０ないし９４の演色指数を示すことを特徴とする請求項１に記載の蛍光灯（１０）。
【請求項３】
ハロ蛍光体を含む第２の蛍光体層（１４）を更に備える請求項１に記載の蛍光灯（１０）。
【請求項４】
前記第２の蛍光体層（１４）がハロリン酸カルシウムを含むことを特徴とする請求項３に記載の蛍光灯（１０）。
【請求項５】
約６００ないし約７００ｎｍで発光する深赤色蛍光体及び／又は約５４０ないし５９０ｎｍで発光し好ましくは約５７０ｎｍにピーク発光を有する黄色蛍光体を更に備える請求項１に記載の蛍光灯（１０）。
【請求項６】
前記蛍光体層（１６）が、Ｓｒ4Ａｌ14Ｏ25：Ｅｕ2+、ＬａＰＯ4：Ｔｅ，Ｃｅ（ＬＡＰ）、Ｓｒ5（ＰＯ4）3（Ｃｌ，Ｆ，ＯＨ）：Ｅｕ2+（ＳＥＣＡ）、及び（Ｙ，Ｌａ，Ｇｄ）ＢＯ3（ＹＬＧＢ）のブレンドを含むことを特徴とする請求項１に記載の蛍光灯（１０）。
【請求項７】
α−アルミナ粒子とγ−アルミナ粒子の少なくとも１つを含むＵＶ反射障壁層（１４）を更に備える請求項１に記載の蛍光灯（１０）。
【請求項８】
前記可視照明が白色光を含むことを特徴とする請求項１に記載の蛍光灯（１０）。
【請求項９】
前記ランプ（１０）がガラスエンベロープ（１２）を更に備え、前記第１の蛍光体層（１６）が前記ガラスエンベロープ（１２）の内側表面に被着されることを特徴とする請求項１に記載の蛍光灯（１０）。
【請求項１０】
前記可視光がＣＩＥスケール上で、ｘ値が０．３ないし０．４の範囲にありｙが０．３ないし０．４の範囲にある所定の色座標を有することを特徴とする請求項１に記載の蛍光灯（１０）。
【請求項１１】
前記可視光がＣＩＥスケールで、ｘ値が約０．３７０でありｙが約０．３７９である所定の色座標を有することを特徴とする請求項１０に記載の蛍光灯（１０）。
【請求項１２】
前記ランプ（１０）が７０Ｌｍｓ／Ｗを超える発光効率を有することを特徴とする請求項１に記載の蛍光灯（１０）。
【請求項１３】
前記蛍光体層（１６）が、重量で、約３５ないし約５０パーセントの前記赤色蛍光体と、約５ないし約２０パーセントの前記青色蛍光体と、約１５ないし約４５パーセントの前記緑色蛍光体と、約５ないし約３０パーセントのＳｒ4Ａｌ14Ｏ25：Ｅｕ2+とを含むことを特徴とする請求項１に記載の蛍光灯（１０）。
【請求項１４】
前記ランプ（１０）がコンパクト形蛍光灯であることを特徴とする請求項１に記載の蛍光灯（１０）。
【請求項１５】
蛍光照明用途で用いるのに好適な蛍光体ブレンドであって、前記ブレンドが、赤色放出蛍光体と、緑色放出蛍光体と、青色放出蛍光体と、Ｓｒ4Ａｌ14Ｏ25：Ｅｕ2+とを含む蛍光体ブレンド。
【請求項１６】
前記赤色蛍光体が約６１０ないし６２５ｎｍにピーク発光を有し約６１０ないし６４０ｎｍで発光し、前記緑色蛍光体が約５３５ないし約５５５ｎｍにピーク発光を有し約５００ないし約６００ｎｍで発光し、及び前記青色蛍光体が約４４０ないし約４７０ｎｍで発光することを特徴とする請求項１５に記載の蛍光体ブレンド。
【請求項１７】
約６００ないし約７００ｎｍで発光する深赤色蛍光体及び／又は約５４０ないし５９０ｎｍで発光し好ましくは約５７０ｎｍにピーク発光を有する黄色蛍光体を更に備えることを特徴とする請求項１５に記載の蛍光体ブレンド。
【請求項１８】
Ｓｒ4Ａｌ14Ｏ25：Ｅｕ2+、ＬａＰＯ4：Ｔｅ，Ｃｅ（ＬＡＰ）、Ｓｒ5（ＰＯ4）3（Ｃｌ，Ｆ，ＯＨ）：Ｅｕ2+（ＳＥＣＡ）、及び（Ｙ，Ｌａ，Ｇｄ）ＢＯ3（ＹＬＧＢ）を含む請求項１５に記載の蛍光体ブレンド。
【請求項１９】
前記蛍光体ブレンドが、重量で、約３５ないし約５０パーセントの前記赤色蛍光体と、約５ないし約２０パーセントの前記青色蛍光体と、約１５ないし約４５パーセントの前記緑色蛍光体と、約５ないし約３０パーセントのＳｒ4Ａｌ14Ｏ25：Ｅｕ2+とを含むことを特徴とする請求項１５に記載の蛍光体ブレンド。
【請求項２０】
前記蛍光体ブレンドが、２５００ないし１００００Ｋの相関色温度で９０以上のＣＲＩを示す蛍光灯（１０）で用いるのに好適であることを特徴とする請求項１５に記載の蛍光体ブレンド。
【発明の詳細な説明】
【技術分野】
【０００１】
本発明は、蛍光体組成物に関し、詳細には蛍光灯で用いる蛍光体に関する。より詳細には、本発明は蛍光灯で用いる赤色放出蛍光体及び高演色指数を有する蛍光体を使用する蛍光灯に関する。
【背景技術】
【０００２】
蛍光灯は、通常、不活性ガス及び水銀蒸気を収容する密封放電空間を囲む透明なガラスエンベロープを有する。電極によって供給される電流が加えられると、水銀がイオン化して、１８５ｎｍ及び２５４ｎｍの１次波長を有する放射線が発生する。この紫外放射線は、次に、エンベロープの内側表面の蛍光体を励起し、ガラスを通過して放出する可視光を発生させる。
【０００３】
一般に、照明用の蛍光灯は、水銀蒸気の紫外ルミネセンスを可視光に変換するために、２５４ｍｍＨｇ−共鳴波を吸収して活性化される蛍光体を使用する。幾つかの従来の蛍光灯においては、Ｃａ10（ＰＯ4）6（Ｆ，Ｃｌ）2：Ｓｂ，Ｍｎのような、白色発光ハロリン酸カルシウム蛍光体が使用されている。最近では、蛍光灯の演色特性及び発光出力を改善するために、発光スペクトルが比較的狭い帯域を占める赤色、緑色及び青色蛍光体の適切な混合物を用いる３帯域形蛍光灯を用いる白色の効率的な照明が提供され、実用化されている。例えば、青色放出蛍光体については、ユーロピウム賦活アルミン酸バリウム・マグネシウム蛍光体（ＢａＭｇ2Ａｌ16Ｏ27：Ｅｕ2+）、緑色放出蛍光体については、セリウム及びテルビウム賦活アルミン酸マグネシウム蛍光体［（Ｃｅ，Ｔｂ）ＭｇＡｌ11Ｏ19］、及び赤色放出蛍光体については、ユーロピウム賦活酸化イットリウム蛍光体（Ｙ2Ｏ3：Ｅｕ3+）が使用され、適切な比率に混合される。蛍光体ブレンドの組み合わされたスペクトル出力は白色光を生成する。
【０００４】
このような３帯域形蛍光灯において、それぞれの蛍光体の発光色は互いにかなり異なる。従って、３つの対応する蛍光体の何れかの発光強度が低下した場合に、色の偏差が発生し、ランプの演色特性が劣化する。
【０００５】
光源の見かけの色は、色温度によって説明され、これは考慮される放射線とほぼ同じ色度の放射線を放出する黒体の温度である。３０００ケルビンの色温度を有する光源は、４１００ケルビンの色温度を有する光源よりも赤色成分が大きい。蛍光体ブレンドを用いるランプの色温度は、蛍光体の比率を変化させることによって変えることができる。
【０００６】
色の質は演色、より詳細には演色指数（ＣＲＩ又はＲa）によって更に説明され、これは、光源によって照明された物体の心理物理色が特定の条件における基準光源の心理物理色と一致する度合いの尺度である。ＣＲＩは、光源のスペクトル分布が、赤外（７００ｎｍ超）と紫外（４００ｎｍ未満）との間でプランク分布を有する白熱（黒体）光源のスペクトル分布に、実際上、いかに類似しているかの尺度である。蛍光体ブレンドを特徴付ける離散スペクトルは、物体の色がスペクトルピークに適合する物体の良好な演色をもたらすことになるが、該色がスペクトルピークの間にある物体は良好な演色とはならない。
【０００７】
ランプの見かけの色は、色度座標によって説明され、これは、標準の方法に従ってスペクトルパワー分布から計算することができる。ＣＩＥ，「Ｍｅｔｈｏｄ  ｏｆ  ｍｅａｓｕｒｉｎｇ  ａｎｄ  ｓｐｅｃｉｆｙｉｎｇ  ｃｏｌｏｒ  ｒｅｎｄｅｒｉｎｇ  ｐｒｏｐｅｒｔｉｅｓ  ｏｆ  ｌｉｇｈｔ  ｓｏｕｒｃｅｓ」（第２版），Ｐｕｂｌ．ＣＩＥ  Ｎｏ．１３．２（ＴＣ−３．２），Ｂｕｒｅａｕ  Ｃｅｎｔｒａｌ  ｄｅ  ｌａ  ＣＩＥ，Ｐａｒｉｓ，１９７４年を参照されたい。ＣＩＥ標準色度図には、種々の温度での黒体放射体の色点が含まれる。ｘ−ｙ図上の黒体色度の軌跡は、プランク軌跡として知られる。この軌跡上の点によって表されるどのような発光源も色温度によって特定することができる。このプランク軌跡に近いがその上にない点は、相関色温度（ＣＣＴ）を有し、これはこの色温度でプランク軌跡に交差するように該点から直線を引くことができるため、全ての点が平均的な人の目にほぼ同じ色を有するものとして見えるものである。光源の発光効率は、全光束を全ランプパワー入力で除算した商であり、ワット当たりのルーメン（ＬＰＷ又はｌｍ／Ｗ）で表される。
【０００８】
スペクトル混合の研究によれば、白色光源の光度及びＣＲＩは、色の構成成分のスペクトル分布に基づくことが示されている。青色又は青−緑蛍光体は、重要な構成成分であり、その性能はＣＲＩを最大にするために重要である。このような蛍光体は、ランプの安定的なＣＩＥ色座標を維持する期間にわたって蛍光体が化学的に安定性を維持するように、長期のランプ動作の間に構造的な完全性を保つことが期待される。演色ＡＡ及びＡＡＡの高演色蛍光灯のために、青−緑蛍光体が非常に求められている。このような蛍光体は、既存の３帯域形ランプと併せて用いて該ランプのＣＲＩを増大させることができる。
【非特許文献１】ＣＩＥ，「Ｍｅｔｈｏｄ  ｏｆ  ｍｅａｓｕｒｉｎｇ  ａｎｄ  ｓｐｅｃｉｆｙｉｎｇ  ｃｏｌｏｒ  ｒｅｎｄｅｒｉｎｇ  ｐｒｏｐｅｒｔｉｅｓ  ｏｆ  ｌｉｇｈｔ  ｓｏｕｒｃｅｓ」（第２版），Ｐｕｂｌ．ＣＩＥ  Ｎｏ．１３．２（ＴＣ−３．２），Ｂｕｒｅａｕ  Ｃｅｎｔｒａｌ  ｄｅ  ｌａ  ＣＩＥ，Ｐａｒｉｓ，１９７４年
【発明の開示】
【発明が解決しようとする課題】
【０００９】
従って、安定で比較的メンテナンスフリーであると同時に、高いＣＲＩを有する蛍光灯を作るために蛍光体ブレンドで使用することができる青−緑蛍光体に対する必要性が存在する。
【課題を解決するための手段】
【００１０】
１つの態様において、本発明は、赤色蛍光体、青色蛍光体及び緑色蛍光体及びＳｒ4Ａｌ14Ｏ25：Ｅｕ2+の各々の少なくとも１つを含む蛍光体ブレンドを提供する。
【００１１】
別の態様において、本発明は、Ｓｒ4Ａｌ14Ｏ25：Ｅｕ2+と、赤色蛍光体、青色蛍光体、緑色蛍光体の各々の少なくとも１つとを含む蛍光体ブレンドを提供する。
【００１２】
第３の態様において、本発明は、Ｓｒ4Ａｌ14Ｏ25：Ｅｕ2+を含み、９０−９４のＣＲＩ及び２５００−１００００ケルビンの相関色温度を有するアーク放電ランプを提供する。
【発明を実施するための最良の形態】
【００１３】
図１を参照すると、円形の断面を有する細長いソーダ石灰ケイ酸塩ガラスエンベロープを備える例示的な蛍光灯が示される。前記ランプ内の低圧水銀放電組立体は、密封ガラスエンベロープの両端に取り付けられた口金２０の電気接点２２に接続された各端部に、１対の間隔を置いた従来型の電極構造体１８を含む。前記密封ガラスエンベロープ内の放電維持充填物は、低圧のアルゴン或いはアルゴンと他の希ガスとの混合物のような不活性ガスであり、少量の水銀と組み合わせることにより低蒸気圧モードでランプを作動させる。ガラスエンベロープの内側表面には、本発明による蛍光体ブレンド層１６が被着される。本発明の１つの実施形態においては、ランプ１０は、蛍光体ブレンド層１６とガラスエンベロープの内側表面との間に配置された材料の第２の層１４を有することができる。この第２の層は、従来のハロリン酸カルシウム蛍光体を含む第２の蛍光体層を有することができる。第２の蛍光体層の代わりに、或いはこれに加えて、第２の層は、当該技術分野で公知の紫外線反射障壁層とすることができる。このような障壁層は、例えば、α−アルミナ粒子とγ−アルミナ粒子との混合物を含むことができる。
【００１４】
上述の２重蛍光体層被覆は、液体懸濁物からの被着及び静電被着を含む種々の公知の手順によって形成することができる。例えば、ハロリン酸カルシウム蛍光体の基層は、種々の有機バインダ及び更に他の接着促進剤を含む従来の水性懸濁物からガラス表面上に被着させることができる。前記水性懸濁物は、従来の方法で塗布され、次いで乾燥される。本発明の蛍光体ブレンドの好適な液体懸濁物は、その後、上述の従来の方法で乾燥したベース蛍光体層上に再度被着させることができる。
【００１５】
本発明の青−緑放出蛍光体は、一般式Ｓｒ4Ａｌ14Ｏ25：Ｅｕ2+（ＳＡＥ）を有する、ユーロピウム賦活アルミン酸ストロンチウムである。上述の発光材料は、多くの様々な用途で用いることができる。例えば、該材料は、ランプ、陰極線管、プラズマディスプレイ、又は液晶ディスプレイの蛍光体として用いることができる。該材料はまた、電磁カロリーメータ、ガンマ線カメラ、コンピュータ断層撮影スキャナ、又はレーザのシンチレータとして用いることができる。これらの用途は、単に例示的に過ぎず、全てを網羅していることを意味するものではない。好ましい実施形態においては、該蛍光体は、上述のように蛍光灯において使用される。
【００１６】
図３に見られるように、Ｓｒ4Ａｌ14Ｏ25：Ｅｕ2+蛍光体は、約４９５ｎｍにおけるピーク発光波長及び４１０ｎｍでの弱い副帯域を有し、これはＥｕ2+の４ｆ7−４ｆ6５ｄ直接遷移に対応する。主発光を４９５ｎｍに有するＳｒ4Ａｌ14Ｏ25：Ｅｕ2+の使用により、主発光を４４８ｎｍに有するＢａＭｇＡｌ10Ｏ17：Ｅｕ2+（ＢＡＭ）を用いて作られた光源よりも高いＣＲＩの光源を製造することが可能となる。加えて、対称的な発光ピークによって示されるＳｒ4Ａｌ14Ｏ25：Ｅｕ2+のスペクトル分布は、ＢａＭｇＡｌ10Ｏ17：Ｅｕ2+或いは（Ｓｒ，Ｂａ，Ｃａ）10（ＰＯ4）6Ｃｌ2：Ｅｕ2+のような、維持性及び安定性に懸念のある、最近の青色蛍光体又は青−緑蛍光体を超えた顕著な改善を提供する。
【００１７】
Ｓｒ4Ａｌ14Ｏ25：Ｅｕ2+蛍光体は、液相（フラックス）法又は固相法のような何らかのセラミックパウダー法によって製造することができる。好ましくは、蛍光体の製造法は以下の段階を含む。最初に、蛍光体材料の各化合物をるつぼ又はボールミルのような他の適切な容器内で混合する。例えば、出発原料は、ＺｒＯ２又はイットリウム強化ジルコニアの粉砕媒体を有するボールミルを用いてブレンドすることができる。好ましい蛍光体の出発化合物は、金属成分の酸化物、炭酸塩、水酸化物、硝酸塩、又はシュウ酸塩を含む。例えば、Ｓｒ4Ａｌ14Ｏ25：Ｅｕ2+を形成するためには、炭酸ストロンチウム（ＳｒＣＯ3）、酸化アルミニウム（アルミナ、Ａｌ2Ｏ3）又は水酸化アルミニウム（Ａｌ（ＯＨ）3）、及びＥｕ2Ｏ3をるつぼ又はボールミル内で混合することができる。
【００１８】
ブレンドした材料を、次いで、空気中又は還元性雰囲気中で、１４００ないし１６００℃で５−１５時間、好ましくは１５００℃で１０時間の間焼成して、該材料を焼結させる。還元性雰囲気は生成ガス（２％水素及び９８％窒素）を含むことができる。好ましくは、出発原料はまた、セラミック蛍光体を形成する焼成段階の間に出発原料の反応を促進させるフラックスを含有することができる。好ましくは、フラックスは、フッ化物又は塩化物化合物のようなハロゲン化合物を含む。好ましいハロゲン化合物には、フッ化マグネシウム、アルミニウム又はストロンチウム、或いは塩化マグネシウム、ストロンチウム、マンガン又はアンモニウムが含まれる。しかしながら、該蛍光体はフラックスを添加すること無く焼成してもよい。次いで、焼成された混合物によりランプバルブのような基体を被覆する。好ましくは、混合物粒子と液体との懸濁物を用いて基体を被覆する。
【００１９】
上述の蛍光灯１０での使用において、本発明のＳｒ4Ａｌ14Ｏ25：Ｅｕ2+（ＳＡＥ）蛍光体を、好ましくは、赤色蛍光体、緑色蛍光体、及び青色蛍光体と共にブレンドして蛍光体ブレンド１６を形成する。Ｓｒ4Ａｌ14Ｏ25：Ｅｕ2+は、何らかの従来の公知の蛍光体とブレンドして、白色光を放出することができる本発明の蛍光体ブレンドを形成することができる。好ましくは、Ｓｒ4Ａｌ14Ｏ25：Ｅｕ2+は、約６１０ないし６２５ｎｍにピーク発光を有し約６１０ないし６４０ｎｍで発光する赤色蛍光体と、約５３５ないし約５５５ｎｍにピーク発光を有し約５００ｎｍないし約６００ｎｍで発光する緑色蛍光体と、約４４０ないし約４７０ｎｍで発光する青色蛍光体の各々の１つ又はそれ以上とブレンドすることができる。また、約６００ないし約７００ｎｍで発光する深赤色蛍光体及び／又は好ましくは約５７０ｎｍにピーク発光を有し約５４０ないし５９０ｎｍで発光する黄色蛍光体を該ブレンドに含むことができる。緑色放出蛍光体の限定されない例には、Ｔｂ−Ｃｅ賦活アルミン酸マグネシウム、ケイ酸イットリウム及びオルトリン酸ランタンのような希土類賦活蛍光体が含まれる。好適な青色蛍光体の限定されない例には、ユーロピウム賦活アルミン酸バリウム・マグネシウム、クロロリン酸ストロンチウム、又はクロロリン酸ストロンチウムバリウムカルシウムが含まれる。好適な赤色蛍光体の限定されない例には、ユーロピウム賦活酸化ガドリニウム及び酸化イットリウムが含まれる。好ましい蛍光体ブレントは、ＳＡＥ、ＬａＰＯ4：Ｔｅ，Ｃｅ（ＬＡＰ）、Ｓｒ5（ＰＯ4）3（Ｃｌ，Ｆ，ＯＨ）：Ｅｕ2+（ＳＥＣＡ）、及び（Ｙ，Ｌａ，Ｇｄ）ＢＯ3（ＹＬＧＢ）の混合物を含む。
【００２０】
蛍光体ブレンドの個々の蛍光体の相対比率は、これらの発光がブレンドされたときに、ＣＩＥ座標の所定のｘ値及びｙ値の可視光を形成するように調整することができ、ここで該ｘ値は約０．３ないし約０．４０の範囲にあり、該ｙ値は約０．３ないし約０．４０の範囲にある。加えて、各成分の相対比率は、緑色蛍光体、赤色蛍光体及び青色蛍光体の各１つからなる３つの蛍光体成分のブレンドから形成される３成分ブレンドと比較して、高い演色指数が実現されるものである。限定を意図するものではないが、本発明の蛍光体ブレンドは、一般に、重量で、約３５ないし約５０％の赤色蛍光体、約５ないし約２０％の青色蛍光体、約１５ないし約４５％の緑色蛍光体、及び約５ないし約３０％のＳｒ4Ａｌ14Ｏ25：Ｅｕ2+を含有することができる。
【００２１】
好ましくは、蛍光体の組み合わせは、ｘ値が０．３ないし０．４０の範囲にあり、ｙ値が完全放射体の約０．２５の範囲内である所定の色点となる。好ましくは、蛍光体ブレンドは、実質的に均一な所定の輝度及びＣＲＩを有する。好ましくは、輝度は７０Ｌｍｓ／Ｗより大きく、ＣＲＩは約９０より大きい。蛍光体成分の比率は、望ましい色点範囲全体にわたって高い輝度及びＣＲＩが得られるように調整し、ランプが高い輝度及び色点を均一に有するようにされる。加えて、結果として得られる蛍光灯は、使用される種々の蛍光体の相対量に基づいて、２５００−１００００の相関色温度（ＣＣＴ）を有し、より好ましくは３０００−１００００Ｋを有することになる。
【００２２】
付加的な添加剤を蛍光体ブレンドに含むことができ、該添加剤には、分散媒体、結合剤、及び、例えばアルミナ、リン酸カルシウム、増粘剤、分散剤及び当該技術分野で公知の特定のホウ酸塩化合物を含む１つ又はそれ以上の種々の公知の非発光性添加剤を含むことができる。
【００２３】
被覆手順においては、通常、種々の蛍光体粉末を重量でブレンドする。次いで、結果として得られる粉末を、任意選択的に当該技術分野で公知の分散剤を有する水媒体（これは当該技術分野で公知の他の添加剤を含むことができ、これにはアルミナ又はピロリン酸カルシウムの細かい非発光粒子のような接着促進剤が含まれる）内で分散させる。通常はポリエチレンオキサイドである、増粘剤を添加することができる。次に、懸濁物を、所望の厚み又は被覆重量の被覆を形成するのに好適となるまで、通常は脱イオン水で希釈する。ハロリン酸塩のベース被膜を用いる２つの被膜構成においては、最初に、管の内側にハロリン酸塩が塗布される。次いで、蛍光体ブレンド懸濁物が、ガラス管の内側に被覆として塗布され（好ましくは、垂直に保持された管の内側に懸濁物を注ぐことにより、又は該管の内側に懸濁物をポンプで送入することにより）、当該技術分野で公知の方法で、乾燥するまで強制的に空気加熱される。最初の薄い被膜又は薄層が塗布された後、追加的に、所望の薄い被膜又は薄層を同様の方法で塗布することができ、次の被覆が塗布される前に各被膜の乾燥が注意深く行われる。本発明において、この薄層は、アークによって生成されるＵＶ光の実質的に全てを吸収するのに十分な全厚みすなわち蓄積厚みとなるまで、積層される。限定を意図するものでは無いが、通常はこれは約１ないし約２５ミクロンの厚みに対応するが、蛍光体ブレンドの正確な組成及び該蛍光体の粒子寸法に依存する。
（実施例）
下記の濃度の蛍光体を混合し、蛍光体ブレンドを生成した。
【００２４】
【表１】
2004269845.tif 000003
【００２５】
該蛍光体ブレンドの水性懸濁物を調製し、蛍光ガラスエンベロープの内側表面に塗布した。この蛍光体ブレンドで作り結果として得られた蛍光灯は、４０００ＫのＣＣＴを示し、７０．６Ｌｍｓ／Ｗの発光効率で９４のＣＲＩにおいて２８８２ルーメンを出力した。光源の発光効率は、ワット当たりのルーメン（ＬＰＷ又はｌｍ／Ｗ）で表される、放射された全光束を全ランプパワー入力で除算した商である。
【００２６】
図３は、Ｓｒ4Ａｌ14Ｏ25：Ｅｕ2+、ＬＡＰ、ＳＥＣＡ及びＹＯＢ3のブレンドを含む、この蛍光体層を有するランプにおける波長に対する光出力のプロットである。この蛍光体ブレンドを用いた蛍光灯の色座標はｘ＝０．３７０、ｙ＝０．３７９であり、図４のＣＩＥ色度図に図式的に示される。色度の色座標ｘ及びｙは蛍光体技術において公知である。図の実線の曲線は、あるｘ及びｙ座標に対応する単色放出波長を示す。
【００２７】
４９５ｎｍでのＳＡＥの発光により、蛍光灯における他の蛍光体でのＳＡＥの使用は、高ＣＲＩスペクトルに適合する発光スペクトルを与える。従来の赤−緑−青３蛍光体ブレンドは発光スペクトルに「ホール」を残すものであり、この「ホール」がＳＡＥの発光によって補われる。これによりランプのスペクトル範囲が改善され、９０以上の高ＣＲＩの生成が可能となる。更に、ＳＡＥ蛍光体は、同じ範囲で発光する類似の蛍光体より高い安定性を示す。従って、ＳＡＥを組み込んだこのような蛍光体を用いるランプからの放射光の品質は特に優れたものであり、ランプ寿命の間に顕著に劣化しない。
【００２８】
更に、ＧｄＭｇＢ5Ｏ10：Ｃｅ，Ｔｂ（ＣＢＴ）、ＣｅＭｇＡｌ10Ｏ19：Ｃｅ，Ｔｂ（ＣＡＴ）、及びＣａ5（ＰＯ4）3（Ｃｌ，Ｆ，ＯＨ）：Ｓｂ3+，Ｅｕ2+，Ｍｎ2+（ＨＡＬＯ）を、蛍光体ブレンド１６に添加することができる。
【００２９】
本発明を詳細に且つ特定の実施形態を参照して説明してきたが、本発明の概念及び範囲を逸脱することなく種々の変更及び修正が可能であることは当業者には明らかであろう。例えば図５及び図６に見ることができるように、本発明の蛍光体ブレンドは、コンパクトな蛍光灯装置で使用することができる。図５を参照すれば、巻き付けられた２重螺旋構造のランプエンベロープ又はチューブ３２を有する螺旋状コンパクト蛍光灯が示される。端部３２ａ、３２ｂは、ハウジング部材３４の上部３６に入り；端部３２ａ、３２ｂ内部には電極３８が配置され、該電極３８はハウジング部材３４内に取り付けられた安定器回路装置４０に電気的に結合される。図６に関しては、蛍光管５０、キャップ５６によって密封されたハウジング５２、及びこの例によればネジ口金５６を有するコンパクト形蛍光灯が側面図で示される。該コンパクト形蛍光灯は、当該技術分野で公知の口金を通じて電源に電気的に接続され、口金の接続部から来る配線は、ハウジング５２内部に配置された安定器回路及び／又は蛍光管５０の電極に接続される。
【図面の簡単な説明】
【００３０】
【図１】蛍光灯の概略断面図。
【図２】Ｓｒ4Ａｌ14Ｏ25：Ｅｕ2+（ＳＡＥ）の発光スペクトルのプロット。
【図３】本発明による蛍光体層を有するランプの波長に対する光出力のプロット。
【図４】ＣＩＥ色度図のプロット。
【図５】本発明の実施形態によるコンパクト蛍光灯の断面図。
【図６】本発明の別の実施形態による別のコンパクト蛍光灯の断面図。
【符号の説明】
【００３１】
１０  蛍光灯
１４  第２の層
１６  蛍光体ブレンド層
１８  電極構造体
２０  口金
２２  電気接点
【図１】
2004269845.tif 000004
【図２】
2004269845.tif 000005
【図３】
2004269845.tif 000006
【図４】
2004269845.tif 000007
【図５】
2004269845.tif 000008
【図６】
2004269845.tif 000009
【外国語明細書】
2004269845000001.pdf